СПОСОБ БЕЗДЕФЕКТНОЙ СУШКИ ПИЛОМАТЕРИАЛОВ ИЗ СВЕЖЕСРУБЛЕННОЙ ДРЕВЕСИНЫ
METHOD OF DEFECT-FREE DRYING OF SAW TIMBER FROM NEWLY CUT WOOD

Изобретение относится к области деревообработки, к лесосушильной технике, применительно к технологии сушки пиломатериалов в лесосушильных камерах периодического действия.
Известны способы сушки пиломатериалов путем изменения психрометрической разности сушильного агента между температурой по сухому и смачиваемому термометрам (см. Руководящие технические материалы по технологии камерной сушки пиломатериалов. ЦНИИМОД, Архангельск, 1985. - 144 с.).
пр
пр
Наиболее близким техническим решением, выбранным в качестве ближайшего аналога, является способ сушки пиломатериалов путем изменения психрометрической разности сушильного агента, используемый в промышленности по ГОСТ 19773-84. (Серговский П.С., Рассев А.И. Гидротермическая обработка и консервирование древесины. - М.: Лесная промышленность, 1987. - 510 с., табл.10…13, стр.176). Сушку пиломатериалов ведут по указанному способу, начиная с заведомо завышенной величины психрометрической разности сушильного агента (Δt=2…4°С), а в процессе сушки психрометрическую разность сушильного агента 3-кратно повышают и удерживают на постоянных уровнях. Эти факторы в начале каждой ступени сушильного режима приводят к резкому возрастанию перепада гигроскопической влажности по толщине пиломатериалов, а следовательно, к недопустимо большим внутренним напряжениям растяжения периферийной их зоны и к ее растрескиванию, так как коэффициент запаса прочности (как отношение средней из партии высушиваемых досок величины предела прочности на разрыв поперек волокон σ к допускаемому напряжению в древесине |σ|, при котором не происходит ее разрушение ни в одной доске) К=σ/|σ| принят равным 1,5, гарантирующим целостность единичного сортимента или до 95% высушиваемых в партии пиломатериалов. Эти же факторы к концу каждой режимной ступени сушки приводят к неоправданному замедлению сушильного процесса.
Сущность изобретения и решение поставленной задачи заключается в том, что в заявленном способе бездефектной сушки пиломатериалов из свежесрубленной древесины путем изменения психрометрической разности сушильного агента принимают коэффициент запаса прочности К=2, для чего процесс сушки начинают с психрометрической разности сушильного агента менее 0,1°С с плавным медленным ее повышением до 2…4°С к середине процесса и плавным ускоренным повышением до 40°С и выше к его концу.
Изобретение поясняется следующими примерами.
пр
пр
пр
1. При сушке пиломатериалов стандартными ступенчатыми режимами от начальной психрометрической разности 2…4°С обеспечивается их целостность лишь до 95% досок в партии, как это видно при испытаниях свежесрубленной древесины из кривых нормального распределения предела прочности σ, и среднеквадратического отклонения σ, чему соответствует коэффициент запаса прочности К=σ/(σ-2σ)=1,5.
пр
пр
пр
2. Целостность 100% высушиваемых пиломатериалов из свежесрубленной древесины без растрескивания при σ±3σ соответствует коэффициенту запаса прочности К=σ/(σ-3σ)=2, а обеспечивается сушкой при начальной психрометрической разности менее 0,1°С с плавным медленным ее повышением к середине процесса до 2…4°С и плавным быстрым ее наращивание к концу процесса до 40°С и выше (для сокращения длительности сушильного процесса при том же коэффициенте К=2).
Технико-экономическая эффективность заявленного способа сушки пиломатериалов выражается в улучшении их качества за счет предотвращения растрескивания пиломатериалов в процессе их высушивания.